(57)【要約】【課題】快適性に優れた中綿を提供する。【解決手段】（１）セルロース系繊維を含み、マイナスイオンの発生量が、２ｇあたり、平行平板形のエーベルトイオンカウンターによる測定で負数の絶対値として１０００個／ｃｃ以上である中綿。（２）セルロース系繊維を含み、ＪＩＳ  Ｌ  １９０２による静菌活性値が２．２以上である中綿。（３）セルロース系繊維を含み、該セルロース系繊維の３０℃×９０％ＲＨにおける吸湿率が１８％以上で吸放湿率差（△ＭＲ）が９％以上である中綿。ただし、ΔＭＲ（％）＝ＭＲ２−ＭＲ１ＭＲ２：３０℃×９０％ＲＨにおける吸湿率。ＭＲ１：２０℃×６５％ＲＨにおける吸湿率。吸湿率はＪＩＳ  Ｌ  １０７４の「水分率」に準ずる。【選択図】なし【特許請求の範囲】
【請求項１】
セルロース系繊維を含み、マイナスイオンの発生量が、２ｇあたり、平行平板形のエーベルトイオンカウンターによる測定で負数の絶対値として１０００個／ｃｃ以上である中綿。
【請求項２】
セルロース系繊維を含み、ＪＩＳ  Ｌ  １９０２による静菌活性値が２．２以上である中綿。
【請求項３】
セルロース系繊維を含み、該セルロース系繊維の３０℃×９０％ＲＨにおける吸湿率が１８％以上で吸放湿率差（△ＭＲ）が９％以上である中綿。
ただし、
ΔＭＲ（％）＝ＭＲ２−ＭＲ１
ＭＲ２：３０℃×９０％ＲＨにおける吸湿率。
ＭＲ１：２０℃×６５％ＲＨにおける吸湿率。
吸湿率はＪＩＳ  Ｌ  １０７４の「水分率」に準ずる。
【請求項４】
セルロース系繊維が、再生セルロース繊維からなる請求項１〜３のいずれかに記載の中綿。
【請求項５】
再生セルロース繊維の原料が、竹、木材パルプ、リンターパルプおよびコットンリンターから選ばれた少なくとも１種である請求項４記載の中綿。
【請求項６】
再生セルロース繊維の原料が竹である請求項５記載の中綿。
【請求項７】
さらにポリエステル系繊維を含む請求項１〜６のいずれかに記載の中綿。
【請求項８】
請求項１〜７のいずれかに記載の中綿を含む布団。
【請求項９】
請求項１〜７のいずれかに記載の中綿を含むクッション。
【発明の詳細な説明】
【０００１】
【発明の属する技術分野】
本発明は、中綿に関する。
【０００２】
【従来の技術】
近年、地球温暖化や酸性雨などの環境問題が大きく取り上げられている。その中で、特に都会における日常生活では、排気ガス等により空気中のプラスイオンが増加、マイナスイオンが減少した結果、我々の体に対しては酸化腐敗、体内異常ならびに老化等の悪影響や、環境に対しても悪影響が生じていると言われている。今、我々の体や環境、植物、水までが弱酸性化しており、不足しているマイナスイオンを作り出し、弱酸性状態の人体や環境等を中性状態やアルカリ性状態に還元していくのがマイナスイオン効果である。マイナスイオンは自然界で水分の多い森林や滝壺、海岸線などに多く発生し、人々の心を安らげる癒し効果を発揮している。このようなマイナスイオンを発生するものにトルマリン鉱石や竹炭、などが見出されているが、トルマリン鉱石などは、別名電気石と呼ばれ永久自発電気分極をしている物質で、外部からの応力でマイナスイオンを発生する。例えば、微粒子化したトルマリンを有機繊維に固着もしくは含有させたエレクトレット繊維が開示されている（特許文献１参照。）。しかし、元来、トルマリン自体が発するマイナスイオンは微弱であり、また微粒子化したものを繊維への付着させる場合、付着量が３〜４％と微量なため、マイナスイオン効果はそれほど期待できないという問題があった。
【０００３】
また中綿としては、これまでいくつかのマイナスイオンを発生する製品が開発されているが、マイナスイオンを発生させるだけのものがほとんどであり、清潔感を与えるための抗菌性や、布団として使用した場合、快適と感じるための適度な吸放湿性を同時に有する中綿はこれまで存在しなかった。
【０００４】
一方、竹を原料とするセルロースレーヨン繊維を含む糸をについては下記特許文献２に開示されているものの、適用例としてはジャケット、ワンピース、ブラウス、パンツ、コート、肌着が記載されているのみで、中綿への適用については一切開示されていない。また、マイナスイオンについても一切開示されていない。
【０００５】
【特許文献１】
特公平６−１０４９２６号公報
【０００６】
【特許文献２】
特開２００１−１１５３４７号公報
【０００７】
【発明が解決しようとする課題】
本発明は、快適性に優れた中綿を提供せんとするものである。
【０００８】
【課題を解決するための手段】
すなわち本発明は、セルロース系繊維を含み、マイナスイオンの発生量が、２ｇあたり、平行平板形のエーベルトイオンカウンターによる測定で負数の絶対値として１０００個／ｃｃ以上である中綿である（第１の発明）。
【０００９】
また本発明は、セルロース系繊維を含み、ＪＩＳ  Ｌ  １９０２による静菌活性値が２．２以上である中綿である（第２の発明）。
【００１０】
また本発明は、セルロース系繊維を含み、該セルロース系繊維の３０℃×９０％ＲＨにおける吸湿率が１８％以上で吸放湿率差（△ＭＲ）が９％以上である中綿である（第３の発明）。
ただし、
ΔＭＲ（％）＝ＭＲ２−ＭＲ１
ＭＲ２：３０℃×９０％ＲＨにおける吸湿率。
ＭＲ１：２０℃×６５％ＲＨにおける吸湿率。
吸湿率はＪＩＳ  Ｌ  １０７４の「水分率」に準ずる。
【００１１】
また本発明は、上記第１〜３の発明のいずれかの中綿を含む布団である。
【００１２】
また本発明は、上記第１〜３の発明のいずれかの中綿を含むクッションである。
【００１３】
【発明の実施の形態】
本発明の中綿はいずれも、セルロース系繊維を含む。
【００１４】
特に、再生セルロース系繊維とすることが好ましい。
【００１５】
再生セルロース系繊維の原料としては、竹、木材パルプ、リンターパルプおよびコットンリンターから少なくとも１種を選ぶのが好ましい。
【００１６】
中でも特に、竹を原料とした再生セルロース系繊維（以下、竹繊維とも呼ぶ。）は、最もマイナスイオンを多く発生させられる点でよい。さらに、吸湿性が他の原料に比べ最も高く、抗菌性も有する。
【００１７】
竹繊維は、竹を原料として、他の再生セルロース系繊維と同様な手段により、フィラメント糸やスパン糸を製造することができる。例えばビスコース法の場合、竹をアルカリ及び二流化炭素と反応させ、アルカリデンサートとして苛性ソーダに溶解して紡糸し、セルロースを凝固・再生することにより製造する。
【００１８】
また竹を原料とする繊維は、他の製法としては、銅アンモニア法、直接溶解法や、アセテートなどの半合成繊維としても製造することができる。
【００１９】
竹の原産地としては、アジアを中心に世界各国に広がっているが、特に中国産の竹が好ましく使用される。
【００２０】
マイナスイオンを発生させるその他のセルロース系繊維としては、天然繊維である月桃、ケナフ、亜麻（リネン）・苧麻（ラミー）、大麻を原料とした繊維も好ましく用いられる。  また動物性繊維として羊毛、カシミア、アルパカ、モヘア、アンゴラなども好ましく用いることができる。
【００２１】
本発明の中綿は、ポリエステル系繊維と混綿した態様のものも、嵩高性を得る上で好ましい。混合比率としては、セルロース系繊維：ポリエステル系繊維＝１：９〜７：３が好ましい。セルロース系繊維を１０％以上とすることで、十分なマイナスイオンの発生、吸放湿性または抗菌性を得ることができる。またセルロース系繊維を７０％以下とすることで、中綿としての嵩高性を得ることができる。
【００２２】
本発明の中綿は、原綿をカードにかけて、得たウェッブをクロスラッパにて所定の目付とし、得ることができる。
【００２３】
（１）第１の発明
本発明の中綿（第１の発明）は、マイナスイオンを発生させることができる。マイナスイオンの発生量は、中綿２ｇあたり、平行平板形のエーベルトイオンカウンターによる測定で負数の絶対値として１０００個／ｃｃ以上である。
【００２４】
平行平板形のエーベルトイオンカウンターによるマイナスイオンの発生量の測定は、測定装置内に平行に並べられた３枚のプレート（平行平板形）の間にイオンを含む空気を流入させることにより行う。外側のプレートと中央のプレートとの間隔はそれぞれ４ｍｍとし、外側の２枚のプレートは分極電位（＋または−）を有し、分極電界は１０００Ｖ／ｍとする。中央のプレートは線形の検出プレートであり、一定の電位に帯電されている。これに空気を流入させた後、一定時間（ここでは１０秒）経過後の電位差によって生じた単位体積あたりのイオン個数で表す。
【００２５】
マイナスイオンが発生する場合は負の値、プラスイオンが発生する場合は正の値で示される。負の値と正の値の和（絶対値で言うと差）を求め、その負数の絶対値をマイナスイオンの発生数とする。
【００２６】
（２）第２の発明
本発明の中綿（第２の発明）は、ＪＩＳ  Ｌ  １９０２法による抗菌性試験において、静菌活性値が、２．２以上である。２．２未満であると、十分な抗菌防臭性が得られない。
【００２７】
（３）第３の発明
本発明の中綿（第３の発明）は、竹繊維の３０℃×９０％ＲＨにおける吸湿率が１８％以上で吸放湿率差（△ＭＲ）が９％以上である。そうすることで、中綿やそれを用いた布団やクッションとしても良好な吸放湿性を得ることができる。ΔＭＲは次のように定義される。
ΔＭＲ（％）＝ＭＲ２−ＭＲ１
ＭＲ２：３０℃×９０％ＲＨにおける吸湿率。
ＭＲ１：２０℃×６５％ＲＨにおける吸湿率。
吸湿率はＪＩＳ  Ｌ  １０９６の「水分率」に準じる。
【００２８】
ΔＭＲ値が高いほど快適であると言える。一般に、ポリエステルのΔＭＲは０％、ナイロンで２％、木綿で４％、ウールで６％と言われている。
【００２９】
本発明の中綿を積層した後、側地に詰めて布団やクッションとすることができる。
【００３０】
【実施例】
以下、実施例によって本発明をさらに詳細に説明するが、本発明はこれら実施例に限定されるものではない。
【００３１】
＜評価方法＞
実施例中での品質評価は次の方法に従った。
【００３２】
［イオン発生量］
測定装置：ＡＩＲ  ＩＯＮ  ＣＯＵＮＴＥＲ  ＩＣ−１０００（アルファ・ＬＡＢ社（ＵＳＡ）製）
測定条件：室温２０±１℃、湿度５０±３％、室内広さ３ｍ×５ｍ×５ｍ、吸引量１２Ｌ／分。
（株）色染社の染色試験用白布であるＴ／Ｃブロード６５／３５織物（シキボウ社製＃Ｍ２０００、タテ  ４５’Ｓ（綿番手）、ヨコ４５’Ｓ（綿番手）、幅１１５ｃｍ、密度タテ：１３６本／２．５４ｃｍ、ヨコ：７２本／２．５４ｃｍ、目付１１４ｇ／ｃｍ２）を側地とし、５ｃｍ×１５ｃｍの袋となるように縫製し、この中に中綿２ｇを入れて包み、両手で同時に、布団の場合厚みの半分くらいまで沈むよう、サンプル振動周期３回／秒にて１０秒間たたいた。
１０秒間たたいた後のイオン発生量の計測値（個／ｃｃ）の負の値と正の値の和を求め、負数の絶対値をマイナスイオンの発生量とし、１０００個／ｃｃ以上を合格とした。
【００３３】
［吸湿性（ΔＭＲ）］
ΔＭＲ（％）＝ＭＲ２−ＭＲ１
ＭＲ１：絶乾状態から２０℃×６５％ＲＨ雰囲気下に２４時間放置した時の吸湿率（％）。
ＭＲ２：絶乾状態から３０℃×９０％ＲＨ雰囲気下に２４時間放置した時の吸湿率（％）。
吸湿率はＪＩＳ  Ｌ  １０７４の「水分率」に準じた。
【００３４】
［抗菌性］
ＪＩＳ  Ｌ  １９０２に準じて行った。評価方法は、統一試験法を採用し、試験菌体は黄色ブドウ状球菌臨床分離株を用いた。試験方法は、滅菌試験布に上記試験菌を注加し、１８時間培養後の生菌数を計測し、殖菌数に対する菌数を求め、次の基準に従った。
【００３５】
ｌｏｇ（Ｂ／Ａ）＞１．５の条件下、ｌｏｇ（Ｂ／Ｃ）を静菌活性値とし、２．２以上を合格とした。ただし、Ａはナイロン布帛に接種直後分散回収した菌数、Ｂはナイロン布帛にて１８時間培養後分散回収した菌数、Ｃはサンプルにて１８時間培養後分散回収した菌数を表す。
【００３６】
（実施例１）
中国産の竹を原料として、ビスコース法により再生セルロース系繊維の短繊維（単糸繊度３．３ｄｔｅｘ、繊維長５１ｍｍ）を作製した。当該竹繊維の、３０℃×９０％ＲＨにおける吸湿率は２０．１％、ΔＭＲは９．２％であった。
【００３７】
当該竹繊維を５０％重量と、ポリエチレンテレフタレート繊維（単糸繊度６．７ｄｔｅｘ、繊維長５１ｍｍ）５０％重量を混綿し、中綿を作製した。該中綿のマイナスイオンの発生量は負数の絶対値として２５００個／ｃｃ、静菌活性値は３．０であった。
【００３８】
当該中綿と、ポリエチレンテレフタレート１００％平織物の側地を用いて、サイズが２００ｃｍ×１５０ｃｍで袋状になるように縫製したものをに上記中綿を詰め布団を作製した。この布団は、マイナスイオンの発生によるリラックス効果が高く、清潔感に優れたものであった。
【００３９】
（実施例２）
実施例１で作製したのと同様の中綿と、ポリエチレンテレフタレート５０％、綿５０％重量からなる織物の側地を５０ｃｍ×５０ｃｍのサイズで袋状になるように縫製したものを用いて、クッションを作製した。
【００４０】
このクッションは、マイナスイオン発生によるリラックス効果が高く、清潔感に優れたものであった。
【００４１】
（比較例１）
天然セルロース系繊維である綿繊維（単糸繊度３．３ｄｔｅｘ、繊維長５１ｍｍ）を準備した。当該綿繊維の３０℃×９０％ＲＨにおける吸湿率は、７．８％、ΔＭＲは４．０％であった。
【００４２】
当該綿繊維を５０％重量とポリエチレンテレフタレート繊維（単糸繊度６．７ｄｔｅｘ、繊維長５１ｍｍ）５０％重量を混綿し、中綿を作製した。該中綿のイオンの発生量は正数として１５０個／ｃｃ、静菌活性値は０．３であった。
【００４３】
該中綿と、実施例１で用いたのと同様の側地を用い、布団を作製した。マイナスイオンよりもプラスイオンの方が多く発生し、睡眠時の寝心地感が悪く、清潔感に劣るものであった。
【００４４】
【発明の効果】
本発明によれば、快適性に優れた中綿や布団やクッションが得られる。